(57)【特許請求の範囲】
【請求項１】
正極板と負極板と前記正極板の両面に対向する第一のセパレータと、前記負極板を袋状に包含する第二のセパレータとを含む制御弁式鉛蓄電池であって、
前記第一のセパレータはマット状セパレータであり、前記第二のセパレータは合成樹脂繊維を主体とする不織布からなる電解液の吸液性が前記第一のセパレータの４０％以上６０％以下の袋状セパレータであり、
前記正極板と前記第一のセパレータの間および前記負極板と第二のセパレータの間の少なくとも一方に泥状分散層を有し、前記泥状分散層が抄紙体である制御弁式鉛蓄電池。
【請求項２】
前記第一のセパレータがガラス繊維を主体とするマット状抄造体である請求項１に記載の制御弁式鉛蓄電池。
【請求項３】
前記泥状分散層がクラフトパルプあるいは天然パルプ繊維を主成分とする請求項１に記載の制御弁式鉛蓄電池。
【発明の詳細な説明】
【技術分野】
【０００１】
本発明は鉛蓄電池に関するものであり、特に制御弁式鉛蓄電池に関する。
【背景技術】
【０００２】
鉛蓄電池は、正極活物質に二酸化鉛、負極活物質に鉛、電解液に希硫酸を用いる電池である。その歴史は古く、自動車始動用電源、電力貯蔵用電源、大小移動用電源、通信用電源など最も広い範囲に普及した二次電池である。
【０００３】
特に近年、過充電時に正極側で発生する酸素ガスを負極側で水に還元するメカニズムを利用して電解液の枯渇を防ぎ、密閉化とメンテナンスフリー化を可能にする制御弁式鉛蓄電池が開発され、電気自動車やフォークリフト、工場内搬送ロボットなど一層用途が拡大されるようになっている。
【０００４】
このような制御弁式鉛蓄電池ではガス吸収メカニズムを効率的に進行させるために、一般に正極板と負極板の間を良好な状態に保持するようなマット状セパレータが適用され、極板に含まれる以外の電解液をマット状セパレータに保持させる構成とされてきた。
【０００５】
ところがこのような構成では、電解液の極板への供給に限界が生じ、とくに輸率の関係から電解液を多く必要とする正極板の急速充放電特性が低下していた。しかし電解液量を増加させると、負極板では、過充電時に正極板で発生した酸素ガスの極板面への到達が阻害されて、ガス吸収特性が低下し、早期に特性劣化が起こっていた。
【０００６】
そこで極板への電解液の供給とガス吸収のためのガス拡散をバランス良くさせるために、セパレータ材料を中心として多くの改善が図られてきた。
【０００７】
例えば、特許文献１では、ガラス繊維と合成樹脂繊維からなる二層の複合マット状セパレータが示され、合成樹脂側を内側にして袋状に極板を包囲する構成が開示されている。
【０００８】
また特許文献２では正極側の繊維成分を多く配分したり負極側に粒子成分を多く配分して、電解液の配分調整が図られている。
【０００９】
しかしながら、これらの方法では特性の両立が難しく、上記のような新しい用途への展開に向けてさらに新しい技術が必要となってきた。
【００１０】
そのような状況の中、セパレータの改良に加えて、極板群構成の観点から新たな構成の検討が進められた。その中で、負極を比較的電解液の吸液性が低いセパレータで袋状に包囲し、袋の内部に供給される電解液量を制限する構成が、ガス吸収機能に好ましい構成であることが次第に明らかになってきており、吸液性が低いセパレータの選択とセパレータと極板間の電解液の供給すなわち電気化学的な接合の形成と維持に対する対応が必要となっている。
【００１１】
まず負極板を袋状に包囲する構成としては、特許文献３に一般のフリー電解液の豊富な自動車用電池の構成を転用して、ポリエチレン製の多孔体シートに負極を袋状に収納し、正極板側には、ガラス繊維を主体とするマット状セパレータを配備する鉛蓄電池が開示されている。
【００１２】
一方、セパレータと極板間の電解液の供給については、制御弁式鉛蓄電池では、比較的
深い急速充放電が繰り返されると、極板に湾曲や変形が生じ、セパレータが変形への対応性を有していたとしても、極板とセパレータの間に電解液が存在しない空間が形成され、電解液の供給が滞ってしまっており、この点についての改善方法としては、特許文献４にマット状セパレータとペースト紙を表面に備えた極板を用いて電池を構成し、ペースト紙が極板とセパレータの両面に接合された有形の固定層を形成する構成が示されている。
【特許文献１】実開平７−３４５５５号公報
【特許文献２】実公平６−１０３６２８号公報
【特許文献３】特開平４−２１８２５９号公報
【特許文献４】特開平１１−０７３９８５号公報
【発明の開示】
【発明が解決しようとする課題】
【００１３】
しかしながら、特許文献３に示されているポリエチレン製セパレータを電解液量が制限される制御弁式鉛蓄電池に適用すると、極板とセパレータの間に空間が形成されやすくなり、十分な効果を得ることができなかった。
【００１４】
また、特許文献４に示されている貼付された有形の固定層を形成する方法は、内部抵抗が増加するのに加えて、充放電の繰り返しによって極板の湾曲や変形の為に空間が生じ、電解液の供給にばらつきが生じ、良好な状態を長期間維持することが困難であった。
【００１５】
さらに電解液の吸液性の低い袋状セパレータに負極を収納する構成では、より極板とセパレータ間の接合性が重要になり、上記ペースト紙の貼付層では、不十分であって更なる改善が必要であった。
【００１６】
したがって本発明は、電解液が制限された構成において、セパレータと極板間における電解液の供給を長期間良好に維持できる構成を明らかにし、急速充放電が可能で電解液の減少を抑制する能力に優れた長寿命の制御弁式鉛蓄電池を提供することを目的とする。
【課題を解決するための手段】
【００１７】
上記目的を達成するために、本発明の制御弁式鉛蓄電池は、正極板と負極板と前記正極板の両面に対向する第一のセパレータと、前記負極板を袋状に包含する第二のセパレータとを含み、前記第一のセパレータはマット状セパレータであり、前記第二のセパレータは電解液の吸液性が前記第一のセパレータの４０％以上６０％以下の袋状セパレータであり、前記正極板と前記第一のセパレータの間および前記負極板と第二のセパレータの間の少なくとも一方に泥状分散層を有していることを特徴とするものである。
【発明の効果】
【００１８】
本発明は電解液の吸収性が異なる複合セパレータを用いる極板群の充放電特性とガス吸収性を損なうことなく、セパレータと極板間の電解液の接合状態を改善することにより、制御弁式鉛蓄電池の寿命特性を向上するものである。
【発明を実施するための最良の形態】
【００１９】
以下図面を用いて本発明の構成を説明する。
【００２０】
図１は本発明の制御弁式鉛蓄電池の基本構成例を示すセルの部分断面図であり、正極板２の両面に対向するマット状セパレータ４と、負極板３を袋状に包含する袋状セパレータ５と、正極板２とマット状セパレータ４の間および負極板３と袋状セパレータ５の間に形成された泥状分散層６を電槽１に収容した状態を示している。
【００２１】
本発明は、まずマット状セパレータ４に比べて電解液の吸液性が低い袋状セパレータ５
で負極板を包含することによって、電解液の配分を適正化し、負極板のガス吸収反応の拡散経路を確保し、急速充電時の電解液の減少を軽減するとともに、正極板２とマット状セパレータ４の間および負極板３と袋状セパレータ５の間に泥状分散層６を形成し、ガスの逸散と侵入を阻害することなくセパレータからの電解液の供給機能の確保を図るものである。
【００２２】
以下、主要な構成要素について好ましい条件を述べる。
【００２３】
まず上記正極板２は二酸化鉛、負極板３は鉛を活物質とする極板であって、極板群の形成には、鋳造式格子あるいはエキスパンド格子、いずれの方式の極板も適用可能である。また極板群構成の過程では化成済極板、未化成極板のいずれの形態も適用可能である。なお、化成充電で初充電された段階では、いずれも正極側では二酸化鉛、負極側では海綿状鉛が活物質として保持される。
【００２４】
マット状セパレータ４は正極板１の両面に対向し、ガラス繊維を主体とするマット状抄造体が活用可能である。
【００２５】
マット状セパレータには、必要に応じてポリオレフィンなどの合成樹脂の繊維や粉末、あるいはシリカや珪藻土などの無機繊維や粉末が添加されて抄造、成形、加圧焼結されたものが用いられ、マット状セパレータは一般に０．６〜２ｍｍの厚さを有している。また図１では、マット状セパレータを平板状のままで使用しているが、図２に示されるように折り曲げて使用しても本発明の作用効果を妨げることはない。
【００２６】
袋状セパレータ５は負極板を袋状に包含し、マット状セパレータと比較して電解液の吸液性が低い特性を有するセパレータであり、繊維径の中央値は６μｍ〜９μｍ、繊維の平均長さが約１０ｍｍの耐酸性合成繊維製の不織布であり、この不織布はポリプロピレンやポリエチレンなどのポリオレフィン系繊維を主体とし、繊維径や繊維の長さによって電解液の吸液性を調整することが可能である。さらには得られた不織布にスルホン化処理を施すことによって親水化して用いるとより好ましい。
【００２７】
袋状セパレータの厚さは任意であるが、薄すぎると袋内部に供給される電解液量が不足し容量が低下する危険性があり、逆に厚すぎると、ガスの拡散が阻害されるため、厚さは５０〜３００μｍが良い。
【００２８】
また、袋状セパレータは不織布の毛羽の出やすい表側を袋の内側に配置するのが、自己保持性のない泥状分散物を極板とセパレータの間に保持する上で好ましい。
【００２９】
マット状セパレータおよび袋状セパレータの選択には、電解液に対する吸液性評価が必要となってくるが、吸液性評価は、所定の断面積のセパレータの下端を所定濃度の希硫酸あるいは水に浸漬し、所定時間に吸い上げられる液体の量で比較する吸い上げ方法、所定の圧力で加圧された状態における吸液量を測定する加圧下吸液法、上記試料を希硫酸あるいは水中に広げて浸漬して所定の時間吸液させた後、その試料を液中から一定の時間引き上げて液を自然落下させた後の試料の質量を測定して、浸漬前の質量と比較する自然落下法など任意の方法によって行うことができる。
【００３０】
また、好ましいガス吸収速度を形成するためには、上記吸液性の相対値は、マット状セパレータの単位重量当たりの吸液量１００に対して袋状セパレータの電解液の吸液性は４０以上６０以下である。
【００３１】
次いで希硫酸を吸収した短繊維の泥状分散層６について述べる。泥状分散層の役割は、
充放電サイクル中に剥離するセパレータと極板間に非定型に存在し、発生するガスの逸散を阻害することなく、上記両面間の電解液の移動を助けることにある。
【００３２】
本発明で述べる泥状分散層とは繊維が容易に独立して分離できるような希硫酸との混合層であって、濡れて貼付された紙のような自己支持性を有する層とは異なる。なお、自己支持性を有する層との差異は極板群を分解することによって確認できる。
【００３３】
また、含まれる繊維の量が多くなると上記繊維と希硫酸の混合物の一部が極板やセパレータに付着する場合があるが、紙としては剥離できない。泥状分散層に含まれる繊維では、セパレータあるいは極板表面の粗面に繊維の一部が粘着する場合があるが、これらの粘着繊維は泥状分散した繊維成分を捕捉し分散した繊維の沈降を防ぐ効果をもたらす。
【００３４】
また、泥状分散層の形成材料は、クラフトパルプあるいは天然パルプ繊維を主成分とする繊維の集合体であって極板と対向するセパレータとの間に配備され極板群を形成されている。なお、泥状分散層の繊維の配備は、乾燥状態の繊維のままで極板あるいはセパレータの表面に添付することができるが、必要に応じて界面活性剤を加え繊維と水あるいは希硫酸との混合物の状態でセパレータ表面に充填する方法なども均等に繊維を配備する上で好ましい。
【００３５】
さらに簡便かつ均一に配備する手段としては、繊維材料の抄紙体を作製し、この抄紙体を極板とセパレータの間に挟持させるのが好ましく、この配備方法では極板にペースト紙を付与しない極板あるいはペースト紙が離脱した化成極板を用いる構成において適用することができる。また、上記抄紙体を独立に用いる代わりに、極板にエキスパンド式極板を用いる場合には、上記任意の抄紙体をペースト紙として用い、極板表面に付着させた状態で極板群を構成することができ、泥状分散層成分を増やすためには上記抄紙体を複数枚使用したり、ペースト紙と別途に抄紙体を配備することが好ましい。
【００３６】
制御弁式蓄電池では、一般に両極の活物質化が完了し、所定の充電電位に達するとすぐ電流を低下させ、ガスの発生速度を抑制しながら電解液量を低下させる場合が多く、好ましい分散層が形成されないことがあり、とくにペースト紙として付着させたエキスパンド極板を用いる場合には、ペースト紙として添付した抄紙体の貼付層が形成され、上記貼付層が一旦形成されるとその後に電解液量が減少しても上記貼付層が残留し、特性や寿命のバラツキの原因になるので、本発明の泥状分散層を効率よく形成するには、電解液が多く残留している段階で充分ガス発生させることが好ましく、所定の電位に到達後、１／１０Ｃ以上の電流でしばらくガス発生させる充電工程を加えるのが好ましい。
【実施例１】
【００３７】
以下、本発明の特徴と効果について詳しく説明する。
【００３８】
（実施例１）
電池の作製に先だって、繊維径が約５０μｍ、繊維長さ２ｍｍ〜５ｍｍのクラフトパルプ繊維と天然パルプ繊維を主体とした厚さ０．０２ｍｍの抄紙体を作製した。
【００３９】
つぎに上記抄紙体をペースト紙として用いてエキスパンド極板を作製し、上記抄紙体を貼付したまま、所定の極板の大きさに裁断した。
【００４０】
つぎに上記抄紙体を貼付した正極板と負極板を用い極板群を構成した。正極板の両面に対向するセパレータには繊維径が０．５μｍ〜１．０μｍのガラス繊維と３μｍ〜５μｍのガラス繊維を混合した繊維長が約１０ｍｍの混合繊維を主体とし、３％のアクリル繊維を混抄した２０ｋｇ／ｄｍ2加圧時の厚さ１ｍｍのマット状セパレータを用いた。
【００４１】
一方負極板を袋状に包含するセパレータは、水中にポリプロピレン繊維とポリエチレン繊維を分散させ、抄造によりシート状にした後、水流交絡で分割された繊維径の中央値が６μｍ〜９μｍ、長さ約１０ｍｍの湿式分割繊維から構成し、乾燥後、２０ｋｇ／ｄｍ2加圧時の厚さ２００±２０μｍに調整し、さらにスルホン化処理を行った。
【００４２】
なおセパレータの電解液の吸液性は、所定の面積になるように採取したセパレータを密度１．３０ｇ／ｃｍ3の希硫酸に２時間浸した後、液中から引き上げて１０分後の質量を測定し、浸漬前の質量との変化率によって求め、上記袋状セパレータのマット状セパレータに対する吸液性の割合が５０％であることを確認した。
【００４３】
これらの極板とセパレータを積層し、極板群を作成した。次にこの極板群を電槽内に挿入し、端子および蓋体を付与した。その後１．２５１ｇ／ｃｃの濃度の希硫酸を５００ｃｃ注入し、９Ａで５０時間の充電を行い、ペースト紙から泥状分散層を得た。さらに安全弁を装着し、公称容量１２Ｖ−６０Ａｈの制御弁式鉛蓄電池を作製し、電池Ａとした。
【００４４】
（実施例２）
袋状セパレータの厚みを一定のまま、密度を高くすることにより、袋状セパレータのマット状セパレータに対する吸液性の割合を４０％にしたものを用いた以外は、電池Ａと同様にして作製した電池を電池Ｂとした。
【００４５】
（実施例３）
袋状セパレータの厚みを一定のまま、密度を低くすることにより、袋状セパレータのマット状セパレータに対する吸液性の割合を６０％にしたものを用いた以外は、電池Ａと同様にして作製した電池を電池Ｃとした。
【００４６】
（実施例４）
極板からペースト紙を取り除きペースト紙を有さない極板を用いたことと、作製したパルプ繊維を主体とする抄紙体を極板と極板が対向するセパレータとの間に配備して極板群を構成した以外は、電池Ａと同様にして作製した電池を電池Ｄとした。
【００４７】
（比較例１）
袋状セパレータの厚みを一定のまま、密度を高くすることにより、袋状セパレータのマット状セパレータに対する吸液性の割合３５％にしたものを用いた以外は、電池Ａと同様にして作製した電池を電池Ｅとした。
【００４８】
（比較例２）
袋状セパレータの厚みを一定のまま、密度を低くすることにより、袋状セパレータのマット状セパレータに対する吸液性の割合６５％にしたものを用いた以外は、電池Ａと同様にして作製した電池を電池Ｆとした。
【００４９】
（比較例３）
パルプ繊維の抄紙体を極板と極板と対向するセパレータとの間に有さない構成とした以外は電池Ａと同様にして作製した電池を電池Ｇとした。
【００５０】
以下、電池Ａ〜電池Ｇに対する寿命評価を行った。なお、評価条件は、２５℃において、６０Ａで３０分の放電と６０Ａ−１４．７Ｖの定電流−定電圧充電を繰り返すサイクル試験とし、充電電気量が放電電気量に対して１１０％になるところまで充電を行った。また、５０サイクルごとに２５℃にて１５０Ａで８．４Ｖまで放電したときの容量を測定すると共に、電池質量の測定をして電解液の減少量を調べた。得られた結果を図３に示す。
【００５１】
図３から明らかなように、パルプ繊維の抄紙体が極板とセパレータ間に配備されていない電池Ｇでは、１５０Ａ放電容量は１００サイクルを越えると急速に低下し、２００サイクルで寿命を終了した。これに対してペースト紙が極板とセパレータ間に付与された電池Ａ〜電池Ｃ、および極板とは独立の抄紙体の形態で付与された形態で極板とセパレータ間に付与された電池Ｄでは、ともに３５０サイクルを越え、安定した特性が得られた。またこの間、電解液の減少については大きな差が見られなかった。
【００５２】
さらに電池Ｅでは電解液の減少は他の電池より少ないが、１５０Ａ放電容量は２００サイクルを過ぎると徐々に低下し、電池Ｆでは、電解液の減少量が多いため、１５０Ａ放電容量は３００サイクルを越えると低下していることより、第二のセパレータの電解液の吸液性を第一のセパレータの吸液性の４０〜６０％とする必要がある。
【００５３】
試験後、電池を分解して状況を観察してみると、電池Ｇでは極板とセパレータの間に空間が形成されているのが観察された。とくに負極を袋状に包含するセパレータの上部の一部が乾燥状態になり、セパレータと極板間における電解液の供給が損なわれていたことがわかった。
【００５４】
これに対して、電池Ａおよび電池Ｄでは、正極側、負極側共に極板とセパレータの間には硫酸を吸収したパルプ繊維の泥状分散物がセパレータの全面に存在し、セパレータと極板間における電解液の供給が良好に行われていたことが確認された。
【００５５】
またパルプ繊維を極板のペースト紙として付与した電池Ａにおいても繊維はセパレータ側、極板側のいずれにも付着した有形の抄紙体としての形態は確認できず、全てが泥状分散層の形成に寄与したことが確認された。
【００５６】
以上の結果、本発明の構成は、急速充放電とガス吸収に好ましい複合セパレータ構成を形成し、さらに希硫酸を吸収するパルプ短繊維の泥状分散層を形成することによって、ガス吸収機能を損なうことなく好ましいセパレータと極板間の電解液の供給を可能とし、結果として長寿命、高性能の制御弁式鉛蓄電池の実現に大きな効果をもたらすことが明らかとなった。
【産業上の利用可能性】
【００５７】
本発明に係る制御弁式鉛蓄電池は、寿命特性を向上させることが可能となるので、電気自動車用等の産業に好ましい効果を与えるものである。
【図面の簡単な説明】
【００５８】
【図１】本発明の構成における一実施例を示す図
【図２】本発明の構成における他の一実施例を示す図
【図３】本実施例における電池の放電容量特性図
【符号の説明】
【００５９】
１  電槽
２  正極板
３  負極板
４  マット状セパレータ
５  袋状セパレータ
６  正極側短繊維の泥状分散層
７  負極側短繊維の泥状分散層
【図１】
0004765263.tif 000002
【図２】
0004765263.tif 000003
【図３】
0004765263.tif 000004